(57)【要約】本発明の目的は、紫外線および赤外線防御機能に優れ、使用性が大幅に向上しており、かつ色調等の製品安定性の高い化粧料を提供することである。  本発明は、下記式（１）で表わされ、かつ多面体状もしくは円盤状（碁石状）を呈するアルミニウム塩水酸化物粒子を含有することを特徴とする化粧料組成物。Ｍａ［Ａｌ１−ｘ（Ｚｎ１−ｙＦｅ（ＩＩＩ）ｙ）ｘ］ｂＡｃＢｄ（ＯＨ）ｎ・ｍＨ２Ｏ（１）（式中、ＭはＮａ＋およびＫ＋からなる群から選ばれる少なくとも１種の陽イオン、Ａは炭素数が２〜１０でかつ分子中にカルボキシル基を１〜４個含有している有機酸アニオンから選ばれる少なくとも１種、ＢはＳＯ４２−、ＮＯ３１−およびＳｉＯ３２−からなる群から選ばれる少なくとも１種の無機酸アニオンである。式中ａ、ｂ、ｃ、ｄ、ｍ、ｎ、ｘおよびｙは、０．７≦ａ≦１．３５、２．７≦ｂ≦３．３、０≦ｃ≦０．５、１．７≦ｄ≦２．４、０≦ｍ≦５、４≦ｎ≦７、０＜ｘ≦０．６６、０＜ｙ≦１．０である。）【特許請求の範囲】
【請求項１】
下記式（１）で表わされ、かつ多面体状もしくは円盤状（碁石状）を呈するアルミニウム塩水酸化物粒子を含有することを特徴とする化粧料組成物。
Ｍａ［Ａｌ１−ｘ（Ｚｎ１−ｙＦｅ（ＩＩＩ）ｙ）ｘ］ｂＡｃＢｄ（ＯＨ）ｎ・ｍＨ２Ｏ（１）
（式中、ＭはＮａ＋およびＫ＋からなる群から選ばれる少なくとも１種の陽イオン、Ａは炭素数が２〜１０でかつ分子中にカルボキシル基を１〜４個含有している有機酸アニオンから選ばれる少なくとも１種、Ｂは硫酸イオン（ＳＯ４２−）、硝酸イオン（ＮＯ３１−）およびケイ酸イオン（ＳｉＯ３２−）からなる群から選ばれる少なくとも１種の無機酸アニオンである。式中ａ、ｂ、ｃ、ｄ、ｍ、ｎ、ｘおよびｙは、０．７≦ａ≦１．３５、２．７≦ｂ≦３．３、０≦ｃ≦０．５、１．７≦ｄ≦２．４、０≦ｍ≦５、４≦ｎ≦７、０＜ｘ≦０．６６、０＜ｙ≦１．０である。）
【請求項２】
上記式（１）において、有機酸アニオンが蓚酸イオン、クエン酸イオン、リンゴ酸イオン、酒石酸イオン、グリセリン酸イオン、没食子酸イオンおよび乳酸イオンからなる群より選ばれる少なくとも１種である請求項１に記載の化粧料組成物。
【請求項３】
該アルミニウム塩水酸化物粒子が、多孔質または中空状である請求項１または２に記載の化粧料組成物。
【請求項４】
該アルミニウム塩水酸化物粒子は、その表面に、亜鉛化合物、鉄化合物およびチタン化合物からなる群から選ばれる少なくとも１種の化合物の加水分解物を担持した複合粒子である請求項１〜３のいずれか一項に記載の化粧料組成物。
【請求項５】
該アルミニウム塩水酸化物粒子の含有量が０．１〜３０重量％である請求項１〜４のいずれか一項に記載の化粧料組成物。
【請求項６】
該アルミニウム塩水酸化物粒子は、４００〜７００℃で焼成した粒子である請求項１〜５のいずれか一項に記載の化粧料組成物。
【請求項７】
該アルミニウム塩水酸化物粒子は、その表面に、亜鉛化合物、鉄化合物およびチタン化合物からなる群から選ばれる少なくとも１種の化合物の加水分解物を担持した複合粒子を４００〜７００℃で焼成した粒子である請求項１〜６のいずれか一項に記載の化粧料組成物。
【発明の詳細な説明】
【技術分野】
【０００１】
本発明は、使用感が良好で隠蔽性に優れ、日焼け止め効果およびほてり感低減効果にも優れ、さらには色調調整が容易な化粧料組成物に関する。具体的には、ファンデーションやアイシャドーなどのメーキャップ化粧品、あるいは化粧水、乳液、クリームなどのスキンケア化粧品に配合することにより、色調を調整するとともにヘーズを上昇させ、延びを改善し、紫外線吸収効果および赤外線反射効果を付与することのできる化粧料組成物に関する。
【背景技術】
【０００２】
メーキャップ化粧品は、主にシミやシワなどを隠し、肌色や肌の質感あるいは顔の一部分を美しく変える美的役割を、スキンケア化粧品は外部の刺激から皮膚を保護する保護的役割を担っている。
そのために従来より、化粧料に顔料等の粉体を配合することにより、肌や頭髪の彩色やシミ、ソバカス等を隠蔽したり、紫外線から肌を保護する等の機能を付与している。着色顔料として例えば、ベンガラ、黄酸化鉄あるいは酸化クロム等、白色顔料として酸化チタンや酸化亜鉛等が配合されている。さらに着色顔料を希釈する目的で、透明性が高く肌への付着性が高いタルクやマイカ等の体質顔料が配合されている。
また、近年では、日焼け止めやほてり感の低減の目的で紫外線防御剤または赤外線反射剤を配合することが多くなっている。紫外線防御剤としては、酸化チタン、酸化亜鉛、酸化鉄、酸化セリウム、酸化ビスマス、酸化ジルコニウム、酸化クロム、およびタングステン酸が挙げられる。また、赤外線反射剤としては、酸化亜鉛、酸化チタン、窒化ホウ素、銀被覆タルク、銀被覆シリカ等が用いられている。
さらに、使用時すなわち塗布時の延展性を向上させる目的でタルクや球状シリコーンパウダーを配合することが多い。
しかし、油性成分に紫外線防御剤または赤外線反射剤を分散させた化粧料は一般に、べたつきがあり、伸びが悪く使用感の点で満足できるものではなく、固液分離やケーキングといった製品安定性に関する問題もあった。
また、上に例示した紫外線防御剤あるいは赤外線反射剤は、分散性が悪く、凝集し易いため、肝心の紫外線防御能または赤外線反射能が化粧料中で十分に発揮できなかった。
さらに、化粧料には色調調整のために顔料等の色材を配合しなければならないが、色材のロットばらつきに対応して、ロットごとに配合量を変えなければならなかった。
特許文献１にはアルミニウム塩水酸化物粒子が記載されているが、化粧料組成物の調製方法、赤外線反射効果を付与する方法、伸びの改善方法については全く記載されていない。
特許文献２の第１０９〜１１０ページには、銀固溶アルミニウム塩水酸化物粒子を含有することを特徴とする化粧料組成物が開示されているが、紫外線および赤外線防御効果を付与する方法、伸びの改善方法については全く記載されていない。
【特許文献１】国際公開第０５／０８５１６８号パンフレット
【特許文献２】国際公開第０７／００４７１３号パンフレット
【発明の開示】
【０００３】
本発明の目的は、紫外線および赤外線防御機能に優れ、使用感に優れ、かつ色調等の製品安定性の高い化粧料を提供することにある。
本発明者らは、下記式（１）に示す多面体状または碁石状のアルミニウム塩水酸化物粒子（以下、粒子と略することがある）を化粧料に配合することにより、使用感および製品安定性に優れ、紫外線および赤外線防御機能にも優れた化粧料を得られることを見出し、本発明を完成するに至った。
本発明は、以下の発明を包含する。
１．  下記式（１）で表わされ、かつ多面体状もしくは円盤状（碁石状）を呈するアルミニウム塩水酸化物粒子を含有することを特徴とする化粧料組成物。
Ｍａ［Ａｌ１−ｘ（Ｚｎ１−ｙＦｅ（ＩＩＩ）ｙ）ｘ］ｂＡｃＢｄ（ＯＨ）ｎ・ｍＨ２Ｏ（１）
（式中、ＭはＮａ＋およびＫ＋からなる群から選ばれる少なくとも１種の陽イオン、Ａは炭素数が２〜１０でかつ分子中にカルボキシル基を１〜４個含有している有機酸アニオンから選ばれる少なくとも１種、Ｂは硫酸イオン（ＳＯ４２−）、硝酸イオン（ＮＯ３１−）およびケイ酸イオン（ＳｉＯ３２−）からなる群から選ばれる少なくとも１種の無機酸アニオンである。式中ａ、ｂ、ｃ、ｄ、ｍ、ｎ、ｘおよびｙは、０．７≦ａ≦１．３５、２．７≦ｂ≦３．３、０≦ｃ≦０．５、１．７≦ｄ≦２．４、０≦ｍ≦５、４≦ｎ≦７、０＜ｘ≦０．６６、０＜ｙ≦１．０である。）
２．  上記式（１）において、有機酸アニオンが蓚酸イオン、クエン酸イオン、リンゴ酸イオン、酒石酸イオン、グリセリン酸イオン、没食子酸イオンおよび乳酸イオンからなる群より選ばれる少なくとも１種である前項１に記載の化粧料組成物。
３．  該粒子が、多孔質または中空状である前項１または２に記載の化粧料組成物。
４．  該粒子は、その表面に、亜鉛化合物、鉄化合物およびチタン化合物からなる群から選ばれる少なくとも１種の化合物の加水分解物を担持した複合粒子である前項１〜３のいずれか一項に記載の化粧料組成物。
５．  該粒子の含有量が０．１〜３０重量％である前項１〜４のいずれか一項に記載の化粧料組成物。
６．  該粒子は、４００〜７００℃で焼成した粒子である前項１〜５のいずれか一項に記載の化粧料組成物。
７．  該粒子は、その表面に、亜鉛化合物、鉄化合物およびチタン化合物からなる群から選ばれる少なくとも１種の化合物の加水分解物を担持した複合粒子を４００〜７００℃で焼成した粒子である前項１〜６のいずれか一項に記載の化粧料組成物。
【図面の簡単な説明】
【０００４】
図１は合成例の調製粒子Ｎｏ．１にかかる多面体状のアルミニウム塩水酸化物粒子のＳＥＭ写真である。
図２は合成例の調製粒子Ｎｏ．６にかかる碁石状（円盤状）のアルミニウム塩水酸化物粒子のＳＥＭ写真である。
図３は合成例の調製粒子Ｎｏ．４にかかる多面体状のアルミニウム塩水酸化物粒子のＳＥＭ写真である。
図４は合成例の調製粒子Ｎｏ．５にかかる多面体状のアルミニウム塩水酸化物粒子のＳＥＭ写真である。
図５は実施例２にかかるパウダーファウンデーション化粧料組成物の、紫外〜可視〜近赤外線における光反射スペクトルである。
図６は合成例の調製粒子Ｎｏ．１にかかる多面体状のアルミニウム塩水酸化物粒子の粒度分布図である。
図７は合成例の調製粒子Ｎｏ．１にかかる多面体状のアルミニウム塩水酸化物粒子のＸ線回折図である。
図８は合成例の調製粒子Ｎｏ．６にかかる碁石状のアルミニウム塩水酸化物粒子のＸ線回折図である。
【発明を実施するための最良の形態】
【０００５】
以下、本発明をさらに説明する。
本発明を構成するアルミニウム塩水酸化物粒子は、以下の式で表される。
Ｍａ［Ａｌ１−ｘ（Ｚｎ１−ｙＦｅ（ＩＩＩ）ｙ）ｘ］ｂＡｃＢｄ（ＯＨ）ｎ・ｍＨ２Ｏ（１）
（式中、ＭはＮａ＋およびＫ＋からなる群から選ばれる少なくとも１種の陽イオン、Ａは炭素数が２〜１０でかつ分子中にカルボキシル基を１〜４個含有している有機酸アニオンから選ばれる少なくとも１種、Ｂは硫酸イオン（ＳＯ４２−）、硝酸イオン（ＮＯ３１−）およびケイ酸イオン（ＳｉＯ３２−）からなる群から選ばれる少なくとも１種の無機酸アニオンである。式中ａ、ｂ、ｃ、ｄ、ｍ、ｎ、ｘおよびｙは、０．７≦ａ≦１．３５、２．７≦ｂ≦３．３、０≦ｃ≦０．５、１．７≦ｄ≦２．４、０≦ｍ≦５、４≦ｎ≦７、０≦ｘ≦０．６６、０＜ｙ≦１．０とする）
式（１）において、ＭはＮａ＋およびＫ＋からなる群から選ばれる少なくとも１種の陽イオンであり、好ましくはＮａ＋である。
式（１）において、Ａｌ、Ｆｅ（ＩＩＩ）およびＺｎの各イオンの比率を表すｘおよびｙは、０≦ｘ≦０．６６、０＜ｙ≦１．０である。好ましくは０≦ｘ≦０．６、０＜ｙ≦１．０である。ｘが０．６６を超えると、ベンガラ（Ｆｅ２Ｏ３）が生成するので好ましくない。式（１）の粒子は、前記ｘおよびｙが増大するにつれて、すなわちＦｅの含有量が増えるにしたがって、白色から肌色、肌色から紅色を呈する。
式（１）において、Ａは炭素数が２〜１０でかつ分子中にカルボキシル基を１〜４個含有している有機酸アニオンから選ばれる少なくとも１種である。好ましい態様においては、Ａは、蓚酸イオン、クエン酸イオン、リンゴ酸イオン、酒石酸イオン、グリセリン酸イオン、没食子酸イオンおよび乳酸イオンからなる群から選ばれる少なくとも１種である。さらに好ましくは蓚酸イオンまたはクエン酸イオンであり、最も好ましくは蓚酸イオンである。
式（１）において、Ｂは、硫酸イオン（ＳＯ４２−）、硝酸イオン（ＮＯ３１−）およびケイ酸イオン（ＳｉＯ３２−）からなる群より選ばれる少なくとも１種の無機酸アニオンである。
本発明者らの知見によれば、粒子の形状は上記式（１）における有機酸アニオンの立体構造に依存している。特に、本発明において、粒子がＦｅ（ＩＩＩ）を含有しており、かつＡが炭素数が２〜１０でかつ分子中にカルボキシル基を１〜４個含有している有機酸アニオンの場合には、粒子の形状は多面体状になりやすい。
円盤状粒子の合成方法は、特許文献１、第３４ページ、実施例１−Ｂに記載されている。本発明の課題を解決するためにより好ましい形態においては、該円盤状粒子表面にさらに、鉄（Ｆｅ（ＩＩＩ））、または鉄とチタン両方を担持している。
本発明の化粧料組成物においては、多面体状または碁石状（円盤状）の粒子を用いることが好ましい。図１に多面体状の粒子のＳＥＭ写真を示す。図１の粒子は、多面体状粒子であるが、おおむね八面体状であると把握できる。図２に碁石状の粒子のＳＥＭ写真を示す。
本発明における粒子の形状は、ＳＥＭ写真によって観察される１０，０００〜２０，０００倍に拡大された像にもとづいて区分される。粒子の形状を特定する尺度の一つに、粉体工業分野において従来から用いられてきたＷａｄｅｌｌの円形度および球形度がある。
Ｗａｄｅｌｌの球形度ｓは、
ｓ＝（粒子と等体積の球の表面積）／（粒子の表面積）
で定義され、ｓが１に近い程真球に近い。
本発明において粒子の形状が多面体状であるとは、図１に示すような八面体に類似する形状であり、前記Ｗａｄｅｌｌの球形度ｓが０．５≦ｓ≦０．８であることが好ましい。
本発明において粒子の形状が円盤状（碁石状）であるとは、図２に示すように短径を回転軸とした回転楕円形状の形状である。具体的には、回転軸の方向から見た粒子の投影像に関して、Ｗａｄｅｌｌの円形度ｃが、０．９５≦ｃ≦１であって、断面である楕円の（短径／長径）の比率ａが０．０５≦ａ≦０．５であることが好ましい。
粒子は、平均２次粒子径がレーザー回折法によって測定された値で０．１〜１２μｍであり、好ましくは０．１〜１０μｍである。最も好適には０．２〜５μｍ殊に０．２〜２μｍである。
以上図１および図２の写真から理解されるように本発明の多面体状粒子は各々の写真において、粒子形状が揃っており、その大きさが均一でありかつ分散性がよい点に特徴を有している。
本発明の化粧料組成物に用いる粒子は、その粒度分布シャープ度（ＤＲ）が、１≦ＤＲ≦１．８の範囲の値を示すものであることが、分散性の向上、さらには使用感および紫外線および赤外線防御機能を発揮する上で重要である。
粒度分布シャープ度（ＤＲ）とは、粒子径均一性評価の尺度のひとつであり、横軸に粒子径、縦軸に累積度数をとり、全粒子個数に対し、粒子径の大きいものから累積度数が２５％になる粒子径をＤ２５、７５％になる粒子径をＤ７５としたとき、比の値Ｄ７５／Ｄ２５をもって表す。
ＤＲの範囲は、より好ましい使用態様においては１．０１≦ＤＲ≦１．５、さらに好ましくは１．０２≦ＤＲ≦１．４である。最も好ましくは１．０３≦ＤＲ≦１．３である。
本発明に用いる粒子のＢＥＴ法により測定された比表面積は０．１〜３００ｍ２／ｇ、好ましくは０．５〜２５０ｍ２／ｇの範囲である。本発明に用いる粒子は、多孔質または中空状であることが好ましい。
（アルミニウム塩水酸化物粒子の製造）
本発明に用いる粒子は、例えば上式（１）におけるＢの無機酸イオンが硫酸イオンの場合、硫酸アルミニウム、硫酸第二鉄、酸化亜鉛、上記式（１）におけるＭの硫酸塩（例えば硫酸ナトリウム）、および有機酸または有機酸塩の混合溶液（例えばシュウ酸）、に、当該Ｍを含む水酸化アルカリ水溶液（例えば水酸化ナトリウム）を添加して加熱反応させることによって生成させることができる。必要ならば、生成した該粒子を濾別、洗浄および乾燥することにより粒子の含水粉末が得られる。
前記反応において、反応モル比［ＮａＯＨ］／（［Ｆｅ］＋［Ａｌ］）を３．９４に固定した場合、鉄とアルミニウムのモル比（［Ａｌ］／［Ｆｅ］）は０．１≦［Ａｌ］／［Ｆｅ］≦２であることが好ましい。より好ましくは０．１≦［Ａｌ］／［Ｆｅ］≦１．６である。［Ａｌ］／［Ｆｅ］が２を超えると微小酸化鉄粒子（ベンガラ）が析出するため好ましくない。
また、前記反応において、反応モル比［Ａｌ］／［Ｆｅ］を１．５に固定した場合、モル比［ＮａＯＨ］／（［Ｆｅ］＋［Ａｌ］）は３．９４≦［ＮａＯＨ］／（［Ｆｅ］＋［Ａｌ］）≦４．４であることが好ましい。より好ましくは０．１≦［ＮａＯＨ］／（［Ｆｅ］＋［Ａｌ］）≦１．６である。［Ｆｅ］／［Ａｌ］が２を超えると微小酸化鉄粒子（ベンガラ）が析出するため好ましくない。
上記混合溶液に、さらに硫酸チタンまたは塩化チタン、および酸化亜鉛を加えた混合溶液を、水酸化アルカリ混合液と加熱反応させると、上記粒子とはさらに組成の異なる有機酸アニオン含有粒子の固溶体を生成させることができる。このときにも、反応モル比［Ａｌ］／（［Ｆｅ］＋［Ｚｎ］＋［Ｔｉ］）については、反応モル比［Ａｌ］／［Ｆｅ］と同じ範囲であることが好ましい。また、［ＮａＯＨ］／（［Ｆｅ］＋［Ａｌ］＋［Ｚｎ］＋［Ｔｉ］）については［ＮａＯＨ］／（［Ｆｅ］＋［Ａｌ］）と同じ範囲であることが好ましい。
（複合粒子）
上記反応において、モル数［Ｆｅ］、［Ｚｎ］または［Ｔｉ］を大きくすると、アルミニウム塩水酸化物粒子表面に、それらイオンに関連する化合物の加水分解物、すなわち酸化物、水酸化物、塩基性塩または酸性塩等が担持された粒子（以下、複合粒子と称することがある）を得ることができる。本発明においては、酸化鉄、水酸化鉄（複合水酸化物）、酸化亜鉛および酸化チタン等が担持された粒子を得ることができる。これら複合粒子は、加水分解物を担持する前の粒子の粒子径および形状を維持している。
即ち、アルミニウム塩水酸化物粒子は、その表面に、亜鉛化合物、鉄化合物およびチタン化合物からなる群から選ばれる少なくとも１種の化合物の加水分解物を担持した複合粒子であることが好ましい。
表面に金属加水分解物を担持した粒子は、従来公知の方法によって得ることができる。すなわち、合成したアルミニウム塩水酸化物に、あとから種々の金属化合物を担持させる方法によっても得ることが可能である。例えば、硫酸チタン、硫酸亜鉛または塩化第二鉄の水溶液にアルミニウム塩水酸化物粒子と水酸化ナトリウム等の塩基を加えてチタン、亜鉛または鉄の加水分解物をアルミニウム塩水酸化物表面に析出させる方法によっても得ることも出来る。
アルミニウム塩水酸化物に対するチタンまたは亜鉛の担持量は、酸化チタンまたは酸化亜鉛換算で０．１〜１０重量％の範囲であることが好ましい。また、アルミニウム塩水酸化物に対する鉄の担持量は、酸化鉄換算で０．１〜３重量％の範囲であることが好ましい。
チタン、亜鉛または鉄の加水分解物を表面に担持したアルミニウム塩水酸化物（複合粒子と称する）も粒度分布シャープ度ＤＲが、１≦ＤＲ≦１．８の範囲の値を示すので、化粧料すなわち油脂中において分散性が良好である。したがって、これら複合粒子を化粧料に配合することにより、酸化チタン、酸化亜鉛または酸化鉄等を単独で配合する従来の方法よりも優れた紫外線および赤外線防御機能を発揮し、かつ使用感および製品安定性を向上させることができるので本発明の課題を解決する上で好ましい。
本発明におけるアルミニウム塩水酸化物粒子または複合粒子をさらに４００〜７００℃で焼成した粒子も、優れた紫外線および赤外線防御能を発揮し、かつ使用感および製品安定性を向上させることができるので本発明の課題を解決する上で有用である。即ち、本発明のアルミニウム塩水酸化物は、その表面に、亜鉛化合物、鉄化合物およびチタン化合物からなる群から選ばれる少なくとも１種の化合物の加水分解物を担持した複合粒子を４００〜７００℃で焼成した粒子であることが好ましい。
（表面処理）
本発明における粒子はそのまま使用しても分散性に優れているが、パーフルオロアルキルリン酸エステル塩、メチルハイドロジェンポリシロキサン等のシリコーン類あるいはフッ素化合物等で表面処理して撥水性、撥油性あるいは分散性を向上させることができる。またラウリルリシン等のα−アミノ酸類、ヒアルロン酸やキトサン等の多糖類、コラーゲン等の蛋白質、レシチン等のグリセロリン脂質で表面処理して、吸湿性、保湿効果、生体親和性、流動性、延展性、撥油性および分散性を向上させたりすることができる。特にヒアルロン酸との併用は相乗効果が大きく、粒子またはヒアルロン酸の単独使用に比べ予想以上の伸び性向上効果をもたらす。
表面処理剤による粒子の表面処理は、粒子の表面処理法としてそれ自体公知の方法を利用することができるが、表面処理剤を、加熱反応（合成）、濾別、洗浄または乾燥のいずれの工程後に添加してもよい。さらには、化粧料に配合する際に表面処理剤を添加してもよい。表面処理方法は、湿式法、乾式法等従来公知の方法で行うことが可能である。表面処理剤の添加量は、アルミニウム塩水酸化物粒子１００重量部に対して、０．０１〜１０重量部、好ましくは０．０５〜５重量部である。
（化粧料組成物）
本発明のアルミニウム塩水酸化物粒子を有効成分とする化粧料組成物の特徴と製造方法を以下に述べる。
本発明の化粧料組成物は、スキンケア化粧品、メイクアップ化粧品またはフレグランス化粧料として有用である。
本発明の化粧料組成物において、式（１）のアルミニウム塩水酸化物の含有量はパウダー状、液状、クリーム状、ケーキ状またはスティック状等の形態、または化粧料の色調によってその含有量を適宜調整できる。
例えば、アルミニウム塩水酸化物中のＦｅ含有率が２０重量％（式（１）においてｙ＝１、ｘ＝０．６）であれば、スキンケアクリームの場合は化粧料組成物中におけるアルミニウム塩水酸化物の含有率は、好ましくは０．１〜５重量％、より好ましくは０．１〜３重量％である。
一方、パウダーファウンデーションの場合には化粧料組成物中におけるアルミニウム塩水酸化物の含有率は、好ましくは０．１〜６５重量％、より好ましくは０．１〜５７重量％である。上記Ｆｅの含有率が高ければ上記含有量をそれに応じて少なくすることができる。
さらに、前記したように表面にＦｅが担持されたアルミニウム塩水酸化物においては、色相がより赤に近づくので上記の半分の含有率で十分である。すなわち、スキンケアクリームの場合は化粧料組成物中におけるアルミニウム塩水酸化物の含有率は好ましくは０．１〜３０重量％、より好ましくは０．１〜１０重量％である。
一方、パウダーファウンデーションの場合には化粧料組成物中におけるアルミニウム塩水酸化物の含有率は、好ましくは０．１〜６５重量％、より好ましくは０．１〜２５重量％である。
本発明の化粧料組成物は、パウダー状、液状、クリーム状、ケーキ状またはスティック状等の形態をとることが可能である。
配合成分としては、上記必須成分に加えて必要に応じて通常の化粧料に配合される成分を用いることができ、それら任意成分が本発明の効果を低減させることはない。任意成分としては、例えば、油脂成分、保湿剤、乳化剤、無機または有機顔料・染料、粉体成分、各種アミノ酸、防腐剤、増粘剤、ｐＨ調整剤、香料、制汗剤、抗菌剤および水等が挙げられる。これらは、本発明の目的および効果を損なわない範囲で適宜配合量を調節することができる。ただし、顔料・染料は、これら自体が紫外〜可視〜赤外線領域において光吸収特性を有することにより本発明の効果を低減させることがあるので配合量に注意する必要がある。
上記油脂成分としてはステアリン酸、ワセリン、サラシミツロウ等の固形または半固形油脂類、オリーブ油、スクワラン、シリコーン油（ジメチコン等）、流動パラフィン、高級脂肪酸エステル等の液体油脂類が挙げられる。通常、各成分は１種または２種以上組み合わせて用いられる。
さらに、無機顔料としてベンガラ、黄酸化鉄、黒酸化鉄および酸化チタン等が挙げられる。粉体成分としてタルク、マイカ、カオリン、セルロース、ナイロン粉体、アクリル粉、シリコーン粉等が挙げられる。また保湿剤成分としてはグリセリン、モノステアリン酸グリセリン、ヒアルロン酸ナトリウム等が挙げられる。また乳化剤としてはセタノール、各種界面活性剤、リン脂質、ステロールエステル等が挙げられる。防腐剤としてはメチルパラベン、安息香酸、ソルビン酸、デヒドロ酢酸等が挙げられる。ｐＨ調整剤としてはトリエタノールアミン等が挙げられる。これらは、通常、各成分を１種または２種以上組み合わせて用いることができる。
調製（混合）方法および各成分の配合量は、油脂成分、粉体成分、保湿剤成分、乳化剤、防腐剤、ｐＨ調整剤等について通常行なわれる方法および量を適用すればよい。
一方、顔料・染料成分、特にベンガラや酸化鉄等赤色系顔料・染料の使用は、調色に必要な限りにおいて最小限に留めることが好ましい。より好ましい態様においては赤色系顔料・染料の配合量を５重量％以下、さらに好ましくは３重量％以下に抑える。
特に粒子表面に酸化亜鉛または酸化チタン等が担持された粒子を有効成分とする本発明の化粧料組成物は、ＵＶＡ（３２０〜４００ｎｍ）〜ＵＶＣ（１９０〜２９０ｎｍ）までの広い範囲の紫外線を吸収し、なおかつベンゾフェノン誘導体、ジベンゾイルメタン誘導体等の有機系紫外線吸収剤とは異なりアレルギー性皮膚炎の原因になりにくいという特徴を有している。
また、本発明の化粧料組成物は同時に鉄を含有しているため、優れた赤外線反射機能をも有しており、皮膚温の上昇によるほてり感や、それに伴う発汗による化粧崩れを防止することができる。
さらに、本発明の化粧料組成物は、延展性、製品安定性の面で優れている。すなわち、本発明の化粧料組成物を有効成分とするスキンケアクリームやファンデーションは、皮膚に塗布した際に伸びが良好で、きしみがなく滑らかな感触を与える。また、長期保存しても油脂成分、水および固形成分（粒子成分）が分離したりすることがない。
本発明に用いる粒子は、Ｆｅの含有量が増えるにしたがって白色から肌色、肌色から紅色を呈する。化粧料を肌色に調色する場合において、粒子の分散性が良好であるため、ベンガラ等に比べ調色の再現性が良い。
上記式（１）におけるｘが０＜ｘの場合に、アルミニウム塩水酸化物粒子をさらに４００℃以上で焼成することにより得られる焼成物は、赤外線反射効果や乳化性に優れている。したがって、このような焼成物を配合した化粧料も本発明の課題解決に好適である。好ましい焼成温度は４００〜８５０℃であり、より好ましくは４００〜７００℃である。
本発明は、式（１）で表わされ、かつ多面体状もしくは円盤状（碁石状）を呈するアルミニウム塩水酸化物粒子を化粧料組成物の有効成分として用いる方法を包含する。また、本発明は、式（１）で表わされ、かつ多面体状もしくは円盤状（碁石状）を呈するアルミニウム塩水酸化物粒子を化粧料組成物の有効成分として用い、化粧料組成物の、紫外線防御能、赤外線防御能、延展性、使用感、安定性を向上させる方法を包含する。
【実施例】
【０００６】
以下、本発明を実施例により説明する。以下、特に言及しない場合については和光純薬（株）の試薬特級を用いた。
合成例（アルミニウム塩水酸化物粒子の調製）
アルミニウム塩水酸化物粒子（調製粒子Ｎｏ．１〜８）を以下の方法に従って調製した。各調製粒子の特性を表１に示す。各特性は以下の方法で測定した。
（１）粒度分布、平均二次粒子径および粒度分布シャープ度ＤＲの測定
装置：粒度分布計  マイクロトラックＭＴ３３００（Ｌｅｅｄ＆Ｎｏｒｔｒｕｐ  Ｉｎｓｔｒｕｍｅｎｔｓ  Ｃｏｍｐａｎｙ社製
方法：レーザー回折散乱法による。試料粉末７００ｍｇを０．２ｗｔ％ヘキサメタリン酸ソーダ水溶液７０ｍｌに加えて、超音波で３分間分散処理した後、スターラーで攪拌しながら粒度分布を測定した。
（２）粒子形状の観察
ＳＥＭ写真による。
装置：走査型電子顕微鏡  Ｓ−３０００Ｎ（日立）
方法：加速電圧１５ｋＶ、作動距離１０ｍｍ、倍率２千倍、１万倍、２万倍
（３）屈折率の測定
装置：アッベ屈折計１Ｔ（ＡＴＡＧＯ）
方法：適当な有機溶媒５ｍＬに試料粉末５ｍｇを添加して超音波で１０分間分散させ、透明な部分を主プリズム面に薄膜状に広げて、屈折率を求めた。
（４）Ｘ線回折の分析
装置：ＲＩＮＴ２２００ＶＸ線回折システム（理学電機（株）製）
方法：ＣＵ−Ｋα、角度（２θ）：５〜６５°、ステップ：０．０２°、スキャンスピード：４°／分、管電圧：４０ｋＶ、管電流：２０ｍＶ。
（５）ヘーズの測定
装置：オートマチックヘーズメーターＴＣ−Ｈ３ＤＰ（（株）東京電色）
方法：ＪＩＳ−Ｋ７１３６（ＩＳＯ１４７８２）に基づく
（調製粒子Ｎｏ．１）
１．０３７モル／Ｌの硫酸アルミニウム水溶液７８．５ｍＬ、硫酸第二鉄０．１２０７モル、硫酸ナトリウム０．２モル、およびシュウ酸０．０４モルの混合溶液５００ｍＬを４０℃で３０分攪拌した。
次に、該混合溶液に３．３８Ｎの水酸化ナトリウム水溶液２４４．７ｍＬを添加して４０℃で１時間攪拌した。その後さらに１７０℃で３時間水熱反応させ、生成した該粒子を濾別、洗浄および乾燥することにより粒子の含水粉末（調製粒子Ｎｏ．１）を得た。
このときの反応モル比［Ａｌ］／［Ｆｅ］は１．４８であった。また、反応モル比［ＮａＯＨ］／（［Ｆｅ］＋［Ａｌ］）は４．０８であった。
調製粒子Ｎｏ．１のＳＥＭ写真を図１に示す。また、調製粒子Ｎｏ．１の粒度分布を図６に、Ｘ線回折図を図７に示す。
（調製粒子Ｎｏ．２）
１．０３７モル／Ｌの硫酸アルミニウム水溶液１９２．８６ｍＬ、硫酸第二鉄０．１２０７モル、硫酸ナトリウム０．２モル、メタケイ酸ナトリウム０．１モルおよびシュウ酸０．０４モルの混合溶液５００ｍＬを４０℃で３０分攪拌した。
次に、該混合溶液にｐＨが４になるまで３．３８Ｎの水酸化ナトリウム水溶液を添加して４０℃で１時間攪拌した。その後さらに１８０℃で３時間水熱反応させ、生成した該粒子を濾別、洗浄および乾燥することにより粒子の含水粉末（調製粒子Ｎｏ．２）を得た。
このときの反応モル比［Ａｌ］／［Ｆｅ］は１．４８であった。また、反応モル比［ＮａＯＨ］／（［Ｆｅ］＋［Ａｌ］）は４．０８であった。
（調製粒子Ｎｏ．３）
上記調製粒子Ｎｏ．１の合成反応において、反応モル比［ＮａＯＨ］／（［Ｆｅ］＋［Ａｌ］）を４．４０に変えて調製粒子Ｎｏ．３を得た。
（調製粒子Ｎｏ．４）
６０ｇの調製粒子２をイオン交換水５００ｍＬに懸濁させ、攪拌しながら、３０％の硫酸チタン水溶液６０ｇおよび３．３７Ｎの水酸化ナトリウム水溶液１２０ｍＬを滴下した。さらに９０℃で２時間  水熱反応させ生成した粒子を濾別、洗浄および乾燥することにより、表面に硫酸チタンの加水分解物が担持された粒子の含水粉末（調製粒子Ｎｏ．４）を得た。調製粒子Ｎｏ．４のＳＥＭ写真を図３に示す。
（調製粒子Ｎｏ．５）
硫酸アルミニウム水溶液０．０６５モル、硫酸第二鉄０．０９６４モル、酸化亜鉛（一種／正同化学工業（株））０．０４モル、硫酸ナトリウム０．２モル、およびシュウ酸０．０４モルの混合溶液５００ｍＬを４０℃で３０分攪拌した。次に、該混合溶液に３．３８Ｎの水酸化ナトリウム水溶液２４４．７ｍＬを添加して４０℃で１時間攪拌した。その後さらに１８０℃で２時間水熱反応させ、生成した該粒子を濾別、洗浄および乾燥することにより粒子の含水粉末（調製粒子Ｎｏ．５）を得た。
このときの反応モル比［Ａｌ］／（［Ｚｎ］＋［Ｆｅ］＋［Ａｌ］）は１．６であった。また、反応モル比［ＮａＯＨ］／（［Ｚｎ］＋［Ｆｅ］＋［Ａｌ］）は３．９４であった。調製粒子Ｎｏ．５のＳＥＭ写真を図４に示す。
（調製粒子Ｎｏ．６）
１．０３７モル／Ｌの硫酸アルミニウム水溶液１９２．９ｍＬ（０．２モル）、硫酸ナトリウム０．１モル、硝酸ナトリウム０．１モル、およびシュウ酸０．０４モルの混合溶液５００ｍＬを４０℃で３０分攪拌した。
次に、該混合溶液に３．３８Ｎの水酸化ナトリウム水溶液２４４．７ｍＬを添加して４０℃で１時間攪拌した。その後さらに１８０℃で３時間水熱反応させ、生成した該粒子を濾別、洗浄および乾燥することにより粒子の含水粉末（調製粒子Ｎｏ．６）を得た。調製粒子Ｎｏ．６のＳＥＭ写真を図２に、Ｘ線回折図を図８に示す。
（調製粒子Ｎｏ．７）
６０ｇの調製粒子６をイオン交換水５００ｍＬに懸濁させ、攪拌しながら、３０％の硫酸チタン水溶液  ６０ｇおよび３．３７Ｎの水酸化ナトリウム水溶液１２０ｍＬを滴下した。さらに９０℃で２時間、水熱反応させ生成した粒子を濾別、洗浄および乾燥することにより、表面に硫酸チタンの加水分解物が担持された粒子の含水粉末（調製粒子Ｎｏ．７）を得た。
（調製粒子Ｎｏ．８）
６０ｇの調製粒子７をイオン交換水５００ｍＬに懸濁させ、攪拌しながら、塩化第二鉄０．０２モルを加え、３．３７Ｎの水酸化ナトリウム水溶液２５ｍＬ（０．０８４モル）を滴下した。さらに９０℃で２時間、水熱反応させ生成した粒子を濾別、洗浄および乾燥することにより、表面に硫酸チタンの加水分解物および塩化第二鉄の加水分解物が２層に担持された粒子の含水粉末（調製粒子Ｎｏ．８）を得た。
【表１】
2010067881.tif 000002
実施例１（スキンケアクリーム化粧料組成物の調製）
表２に示すクリーム成分を用意し、これに調製で得られた粒子（調製粒子Ｎｏ．１〜８）、および比較対照（従来からある市販品を含む）を添加して、表３に示すスキンケアクリーム化粧料組成物を得た。
ただし、サラシミツロウ（三木化学（株））、醗酵法ヒアルロン酸ナトリウム（（有）センケン）、ＫＳＧ−２１０、ＫＦ−９６Ａ−６ｃｓ（ともに信越化学工業（株））、乳化剤ＫＦ−６０１７（信越化学工業（株））以外は和光純薬（株）の試薬１級を用いた。
また、上記各スキンケアクリーム化粧料の乳化にはホモミキサーを用い、攪拌速度は１０，０００ｒｐｍ、攪拌時間は２時間であった。
【表２】
2010067881.tif 000003
【表３】
2010067881.tif 000004
調製した各スキンケアクリーム化粧料組成物につき、以下の評価を行なった結果を表４に示す。
（１）隠蔽性の評価
アプリケータ（型名：ＹＢＡ−４／ヨシミツ精機（株））を用いて、スキンケアクリーム化粧料組成物を５０μｍの厚みになるようにｔ１．０ｍｍのガラス板に塗布してテストピースを作製した。ＪＩＳ−Ｋ７１３６（ＩＳＯ１４７８２）に基づく方法で、オートマチックヘーズメーター（型名：ＴＣ−Ｈ３ＤＰ／（株）東京電色）を用いて全光線透過率および拡散透過率を測定し、ヘーズを算出した。このヘーズの大小により隠蔽性を評価した。
（２）使用感
使用時の伸びと塗布しやすさにつき１０名のパネラーで評価した。評価は「悪い」から「良い」を１から５の５段階によって評価し、１０名の平均点数をその評点とした。したがって評点が高いほど使用感（伸びと塗布しやすさ）が良いことを示す。
（３）色調の安定性
クリーム成分に各調製粒子および比較対照（従来からある市販品を含む）を添加し、ホモミキサーを用い、１０，０００ｒｐｍの攪拌速度で６０分間攪拌して乳化させ、測色色差計（ＺＥ−２０００／日本電色工業（株））で、Ｙ、ｘおよびｙを測定した。添加および乳化の工程を各調製粒子につき３回ずつ行いその平均値と標準偏差を求め、その変動係数（＝標準偏差／平均値）によって色調の安定性を評価した。この結果、変動係数が小さいほど乳化させた後の色調の再現性が高く、調色安定性が高いことを示していることになる。
（４）乳化の安定性
調製した各スキンケアクリーム化粧料組成物を、プラスチックケースに入れて常温で２ヶ月間放置した後の乳化状態を目視観察した。乳化状態は、以下の３段階で評価した。
○：乳化状態が保たれている
△：一見乳化状態であるが皮膚に塗布すると水が分離する
×：ケース内で明らかに水と油脂成分が分離していることがわかる
以上の評価において、調製粒子Ｎｏ．１〜８に対する比較対照例として、配合例７および８ではベンガラ（Ｆｅ２Ｏ３）および微粒子酸化チタン（平均一次粒子径１５ｎｍ  商品名：ＭＴ−１５０Ｗ／テイカ（株））を用いた。
【表４】
2010067881.tif 000005
表４から、本発明のスキンケアクリーム化粧料組成物（配合例１〜６）は、従来品（配合例７および８）に比べ、ヘーズが大きいため隠蔽性が高く、使用時の延展性も良いことがわかる。
また、本発明のスキンケアクリーム化粧料組成物の色調再現性はＹ、ｘ、ｙすべてに関して従来品より優れている。すなわち、一定の乳化、攪拌条件下での色調が安定している。したがって、製造時の調色が容易である。さらに、常温で２ヶ月放置しても水と油性成分が分離することがなく乳化状態は安定している。
実施例２（パウダーファウンデーション化粧料組成物の調製）
調製例で得られた粒子（調製粒子Ｎｏ．１〜５および８）、調製粒子Ｎｏ．４を７００℃で焼成、粉砕した粒子（調製粒子Ｎｏ．９とする）および比較対照（従来からある市販品を含む）をヘンシェルミキサーに入れて混合しながら、あらかじめ７０〜８０℃で均一混合した表５に示すパウダーファウンデーション基礎成分を徐々に添加していく。添加後さらに５分間混合して表６に示すパウダーファウンデーション化粧料組成物を得た。
ここで、マツモトマイクロスフェアー（松本油脂製薬（株））、酸化チタン  ＴＴＯ−Ｆ−６（石原産業（株））以外は和光純薬（株）の試薬１級を用いた。
【表５】
2010067881.tif 000006
【表６】
2010067881.tif 000007
調製した各パウダーファウンデーション化粧料組成物につき、実施例１と同様の評価を行なった結果を表７に示す。ただし、紫外線および赤外線防御機能の評価は、プレス成形して１ｍｍ厚のペレットを作製して、分光光度計（型名：１５０−２０／日立）を用いて２００〜２，５００ｎｍの反射スペクトルを測定しておこなった。得られた反射スペクトルを図５に示す。
【表７】
2010067881.tif 000008
表７から、本発明のパウダーファウンデーション化粧料組成物（配合例８〜１３）は、従来のものである配合例１４および１５に比べ、ヘーズが大きいため隠蔽性が高く、使用時の延展性が良い。また、本発明のパウダーファウンデーション化粧料組成物の色調再現性はＹ、ｘ、ｙすべてに関して従来品より優れている。すなわち、一定混合条件下での色調が安定している。したがって、製造時の調色が容易である。図５の反射スペクトルから、本発明のパウダーファウンデーション化粧料組成物は紫外線吸収効果および赤外線反射効果を併せ持っていることがわかる。
発明の効果
本発明の化粧料組成物は、紫外線および赤外線防御能に優れる。また本発明の化粧料組成物は、延展性および使用感に優れる。また本発明の化粧料組成物は、色調および乳化安定性等の製品安定性が高い。
【図５】
2010067881.tif 000009
【図６】
2010067881.tif 000010
【図７】
2010067881.tif 000011
【図８】
2010067881.tif 000012
【図１】
2010067881.tif 000013
【図２】
2010067881.tif 000014
【図３】
2010067881.tif 000015
【図４】
2010067881.tif 000016
【国際調査報告】
2010067881.tif 000017
2010067881.tif 000018
2010067881.tif 000019
2010067881.tif 000020
2010067881.tif 000021
2010067881.tif 000022